(57)【要約】【課題】高温環境下においても酸化による変色を長期にわたり防止することが可能である表面処理金属部材を提供することを目的とする。【解決手段】金属層１１の表面にコーティング層１２が形成された表面処理金属部材において、金属層１１は、アルミニウムを含有するステンレス鋼材であり、コーティング層１２は、シリカ系化合物、アルミニウム系化合物、ジルコニア系化合物の何れかを含有する単層からなることを特徴とする表面処理金属部材である。【選択図】図１
2018141210.tif 000002
【特許請求の範囲】
【請求項１】
金属層の表面にコーティング層が形成された表面処理金属部材において、
上記金属層は、アルミニウムを含有するステンレス鋼材であり、
上記コーティング層は、ケイ素化合物、アルミニウム化合物、ジルコニウム化合物の何れかを含有する単層からなること
を特徴とする表面処理金属部材。
【請求項２】
上記コーティング層は、上記ケイ素化合物としてケイ酸化合物、上記アルミニウム化合物として酸化アルミニウム化合物、上記ジルコニウム化合物として酸化ジルコニウム化合物の何れかを含有する単層からなることを特徴とする請求項１記載の表面処理金属部材。
【請求項３】
上記コーティング層は、透明性を呈すること
を特徴とする請求項１又は２項記載の表面処理金属部材。
【請求項４】
加熱される金属部材を有し、
請求項１〜３のうち何れか１項記載の表面処理金属部材が当該金属部材に使用されることを特徴とする加熱器具。
【発明の詳細な説明】
【技術分野】
【０００１】
本発明は、ガスコンロ、グリル、五徳、ライター、鍋等の調理器具等のように加熱時に直火が触れる器具に使用される金属部材や、ヒータ部品や乾燥焼成炉、ストーブ、排気管、ボイラー配管等のような高温環境下において使用される金属部材において、高温による金属の酸化を防止することにより、その変色を長期にわたり効果的に防止することが可能な表面処理金属部材、並びにこれが使用される加熱器具に関する。
【背景技術】
【０００２】
ステンレス鋼は、厚さ数ｎｍ〜十数ｎｍ程度の極めて薄い保護性の高い不動態皮膜を有しており、美麗な金属光沢を保ちながら優れた耐食性、耐熱性を呈する。このため従来より、ガスコンロ、グリル、五徳、ガスバーナー等のように加熱時に直火が触れる加熱器具や、ヒータ部品や乾燥焼成炉、ボイラー配管等のような高温環境下において使用される機器を構成する材料として用いられている。
【０００３】
但し、このステンレス鋼は、上述の如き高温環境下において、その表面が変色し着色する、いわゆるテンパーカラーが発生する場合がある。このようなステンレス鋼の変色は、高温により当該ステンレス鋼が酸化して酸化物層が形成されることに基づくものである。この酸化物層の厚さが光の波長と一致する場合に、反射光が干渉して色の違いとして認知されるものである。このような酸化による変色が金属部材としてのステンレス鋼表面に現れると、外観や意匠性が急激に劣化した印象を与えてしまう。特に五徳やガスコンロ、ガスバーナー等の加熱器具は、購入時からそれほど日数が経過していないにも関わらず、直火に触れただけでこのような変色が現れてしまう場合があり、使用し尽くされて急激に古くなった印象を与えてしまう。
【０００４】
このため、高温環境下においてステンレス鋼の酸化に基づく変色を防止することができる技術が従来より研究されている。先ず特許文献１には、表面にアルカリ珪酸塩皮膜を有するステンレス鋼材において、鋼素地とアルカリ珪酸塩皮膜の間に厚さ５〜１００ｎｍの反応層が介在させる技術が開示されている。この反応層を通じて、鋼材表面を覆うアルカリ珪酸塩皮膜への原子の拡散を抑制し、テンパーカラーの発生要因となるＣｒ−Ｆｅ−Ｏ系酸化物層の生成を食い止め、変色を防止することを期待したものである。
【０００５】
また特許文献２には、ステンレス鋼の表面にポリシラザンからなるケイ酸化合物膜を形成させる技術が開示されている。このケイ酸化合物は、酸素の拡散が遅い酸化物であることから、ステンレス鋼の表面近傍において生じる酸化の進行が抑制されることで、変色を防止することを期待したものである。
【０００６】
また特許文献３には、窒化シリコン膜によるガスバリアフィルムの技術が開示されている。化学気相成長法により堆積された窒化シリコン膜は透明で高いガスバリア性を持つ。この特許文献３の開示技術は、ガスバリア性の高い透明膜を成膜する技術のため、金属上に成膜することで酸化防止の効果が期待できる。
【０００７】
また特許文献４には、アルミナ薄膜を酸化抑制被膜に用いる技術的思想が開示されている。アルミナ薄膜は優れた成膜性、緻密性、熱安定性、電気絶縁性などを併せ持ち、高温環境下においてステンレス鋼の酸化に基づく変色を防止することを期待したものである。
【０００８】
しかしながら、特許文献１−４の開示技術によれば、確かに高温下においてステンレス鋼の酸化に基づく変色を防止はできるものの、長時間の高温使用により徐々に基材の酸化が進み、特に７００℃を超えるような超高温域ではテンパーカラーに対しての耐久性が不足するという問題点があった。
【０００９】
また特許文献５、特許文献６には、ステンレス鋼中にAlを含有することで酸化を抑制する技術が開示されている。ステンレス中にAlを含有することでAl由来の酸化被膜を形成させることで確かに酸化は抑制されるが、その酸化抑制効果は高温での酸化による酸化増量や脆弱化を防止するに留まり、高温環境下で外観上の変色を防止するまでには至らない。
【先行技術文献】
【特許文献】
【００１０】
【特許文献１】特開２００８−２３１５５１号公報
【特許文献２】特開２０１５−４４３００号公報
【特許文献３】特開２００４−２９２８７７号公報
【特許文献４】特開２０１３−２１６７６０号公報
【特許文献５】特開２００２−３３９０４８号公報
【特許文献６】特表２００５−５０４１７６号公報
【発明の概要】
【発明が解決しようとする課題】
【００１１】
そこで本発明は、上述した問題点に鑑みて案出されたものであり、その目的とするところは、高温環境下においての酸化による変色を長期にわたって防止することが可能な表面処理金属部材、並びにこれが使用される加熱器具を提供することにある。すなわち、本発明の目的は、塗膜によるテンパーカラー抑制の耐久性を向上させることにある。
【課題を解決するための手段】
【００１２】
本発明者らは、上述した課題を解決するために、アルミニウムを含有するステンレス鋼材の表面に単層のコーティング層が形成された表面処理金属部材であって、コーティング層は、ケイ素化合物、アルミニウム化合物、ジルコニウム化合物の何れかを含有する表面処理金属部材、並びにこれが使用される加熱器具を発明した。
【００１３】
第１発明に係る表面処理金属部材は、金属層の表面にコーティング層が形成された表面処理金属部材において、上記金属層は、アルミニウムを含有するステンレス鋼材であり、上記コーティング層は、ケイ素化合物、アルミニウム化合物、ジルコニウム化合物の何れかを含有する単層からなることを特徴とする。
【００１４】
第２発明に係る表面処理金属部材は、第１発明において、上記コーティング層は、上記ケイ素化合物としてケイ酸化合物、上記アルミニウム化合物として酸化アルミニウム化合物、上記ジルコニウム化合物として酸化ジルコニウム化合物の何れかを含有する単層からなることを特徴とする。
【００１５】
第３発明に係る表面処理金属部材は、第１発明又は第２発明において、上記コーティング層は、透明性を呈することを特徴とする。
【００１６】
第４発明に係る加熱器具は、加熱される金属部材を有し、第１発明〜第３発明の何れかの表面処理金属部材が当該金属部材に使用されることを特徴とする。
【発明の効果】
【００１７】
上述した構成からなる本発明によれば、コーティング層を構成するケイ素化合物、アルミニウム化合物、ジルコニウム化合物のガスバリア性により基材の酸化を抑制することができる。また本発明によれば、金属層を構成するステンレス鋼中にアルミニウムを含有させることにより、アルミニウムが含有しないステンレスに対し、高温環境下に長時間さらした場合に、酸化による変色を肉眼で検知できるまでの時間をより長期化させることができ、いわゆる耐久性を向上させることができる。この耐久性の向上は、基材同士の酸化変色防止耐久性の差からは類推できないほど著しい効果のあるものである。
【００１８】
更に本発明によれば、長時間に亘り金属光沢状態を保持できるため、意匠性に優れた加熱器具を提供することが可能となる。
【図面の簡単な説明】
【００１９】
【図１】本発明を適用した表面処理金属部材が適用される加熱器具を示す図である。
【図２】本発明を適用した表面処理金属部材を構成する各層について説明するための図である。
【図３】ガスバーナーの表面を構成する金属部材の上層にコーティング層を形成させた例を示す図である。
【発明を実施するための形態】
【００２０】
以下、本発明を適用した表面処理金属部材について、図面を参照しながら詳細に説明をする。
【００２１】
本発明を適用した表面処理金属部材は、例えば図１（ａ）に示すような加熱調理時において直火が触れる加熱器具としての五徳３等に使用される。五徳３は、システムキッチンにおけるガスコンロ２に用いられる。五徳３は、ガスコンロ２の周囲から中心に向けて延長される爪の如き形状で構成される場合が多く、やかんや鍋等の加熱用容器が載置される。五徳３は、ガスコンロから出火される直火の近傍に位置するため、７００℃以上もの高温環境下で使用される場合が多く、直火に触れる場合には１０００℃以上もの高温環境下で使用される場合が多い。
【００２２】
このような五徳３を構成する表面処理金属部材におけるＢ−Ｂ´断面図を図１（ｂ）に示す。この五徳３を構成する表面処理金属部材は、その基材としての金属層１１と、この金属層１１の表面を覆うように被膜され積層されたコーティング層１２とを備えている。
【００２３】
金属層１１は、例えばステンレス鋼を始めとした金属で構成されている。この金属層１１は、そのステンレス鋼の中でもアルミニウムを含有してなることが必須となる。ステンレス鋼は、添加されたＣｒが空気中の酸素と結合することで厚さ数ｎｍ〜十数ｎｍ程度の極めて薄い保護性の高い不動態皮膜を形成させる。この不動態皮膜は、優れた耐食性、耐熱性を呈する。即ち、五徳３は、錆の発生については、この不動態皮膜が形成された金属層１１により防止することができる。
【００２４】
ちなみに、この金属層１１を構成するステンレス鋼の例としては、少なくともアルミニウムを含有させたステンレス鋼等を使用する。このときステンレス鋼全重量に対するアルミニウムの含有量は、特に制限されるものではないが、例えば１〜１２重量％とされていることが望ましく、２〜４重量％とされていることが更に望ましい。
【００２５】
コーティング層１２は、ケイ素化合物、アルミニウム化合物、ジルコニウム化合物の何れか１種類を含有する単層で構成されている。
【００２６】
コーティング層１２は、ケイ素化合物を含有する層で構成されている場合には、そのケイ素化合物の例としては、Ｓｉを有する化合物であれば全てを含む概念であり、例えば、脱水縮合したシリコンテトラエトキシドや、ポリシラザン、シロキサン、ケイ酸塩、窒化ケイ素、炭化ケイ素等である。但し、このケイ素化合物は、これらの例に限定されるものではない。
【００２７】
コーティング層１２は、アルミニウム化合物を含有する層で構成されている場合には、そのアルミニウム化合物の例としては、Ａｌ2Ｏ3、窒化アルミニウム、ムライト、スピネル等である。但し、このアルミニウム系化合物は、これらの例に限定されるものではない。
【００２８】
コーティング層１２は、ジルコニウム化合物を含有する層で構成されている場合には、そのジルコニウム化合物の例としては、ＺｒＯ2、安定化ジルコニア、ジルコン等である。但し、このジルコニウム化合物は、これらの例に限定されるものではない。
【００２９】
コーティング層１２は、透明性を呈する材料で構成されていることで、自身が被覆する金属層１１の金属色を表面に積極的に現すことが可能となる。但し、コーティング層１２は、透明性を呈する材料以外で構成されていてもよいことは勿論である。
【００３０】
コーティング層１２を構成するケイ素化合物、アルミニウム化合物、ジルコニウム化合物は、空気中の酸素が金属基材を酸化する事を抑制するバリア層として機能することで、いわゆる酸化の変色によるテンパーカラーが発生してしまうのを防止することができる。
【００３１】
上述した構成からなる表面処理金属部材を有する五徳３の作用について、以下説明をする。五徳３に載置した調理用容器をガスコンロ２による直火で加熱した場合、五徳３は直火の近傍に位置し、場合によっては直火が直接触れることとなる。その結果、五徳３は、１０００℃を超える高温環境下に置かれることとなる。また直接直火に触れない場合においても、その直火の近傍においては７００℃以上もの高温環境下におかれることとなる。
【００３２】
かかる場合において、コーティング層１２は、ケイ素化合物、アルミニウム化合物、ジルコニウム化合物を介して、空気中の酸素が金属基材に到達することを抑制することで高温環境下で酸化するのを防止することができ、変色してしまうのを防止することができる。更に金属層１１を構成するステンレス鋼中にアルミニウムが含有してなることにより、アルミニウムが含有しないステンレスに対し本件発明のコーティング層１２を施したものや、アルミニウムが含有する耐熱ステンレスにコーティングを施さないものに比べ、７００℃を超える高温環境下に長時間さらした場合に、酸化による変色を肉眼で検知できるまでの時間が著しく長時間になった。このように、酸化による変色防止の耐久性が著しく向上する作用が生まれる。
【００３３】
なお本発明は、火が直接当たる五徳３のような器具に適用される場合以外に、火が直接当たらないものの、高温における耐久性が求められる対象物に適用される。本発明は、五徳３以外にガスコンロやグリル、ライター、鍋等のような加熱器具に適用される場合に限定されるものではなく、高温環境下において使用される金属部材であればいかなるものに適用されるものであってもよい。例えば、図３に示すようなガスバーナー５やヒータ部品、ストーブ、排気管、ボイラー配管等に本発明を適用するようにしてもよいことは勿論である。仮に図３に示すガスバーナーにおいても、その表面を構成する金属部材を構成する金属層１１の上層にコーティング層１２が形成されている。そして、この金属層１１は、アルミニウムを含有するステンレス鋼材で構成されている。
【００３４】
また本発明によれば、ケイ素化合物、アルミニウム化合物、ジルコニウム化合物の何れかからなるコーティング層１２を単層で構成しても、アルミニウムを含有するステンレス鋼材に被覆することにより、酸化による変色防止効果を発現させることができる。このため、特に直接火が当たらない箇所において酸化による変色防止の耐久性を向上させることを目的とするのであれば、コーティング層１２を２層以上で構成する場合と比較して、材料コストを低減させることができ、積層工程を減らすことによる製造労力の軽減、ひいては製造時間の短縮化を図ることも可能となる。
【００３５】
また本発明は、これらに限定されるものではなく、高温に加熱される金属部材を有するいかなる器具に適用されるものであってもよい。かかる場合にはアルミニウムを含有するステンレス鋼材で構成されている当該金属部材の上層にコーティング層１２が形成されることとなる。
【実施例１】
【００３６】
以下、本発明を適用した表面処理金属部材の効果を確認するために行った実験的検証について詳細に説明をする。
【００３７】
この実施例１における実験的検証においては、先ず表１に示すように複数種のサンプルを作成し、水鍋変色試験を行った。
【００３８】
【表１】
2018141210.tif 000003
【００３９】
サンプルは、金属層１１のみで構成し、その表面に何らコーティング層１２を積層させない比較例１〜４と、アルミニウムを含まない金属層１１上に上述した成分を含有するコーティング層１２を単層に亘り積層させた比較例５〜１１と、アルミニウムを含む金属層１１上に上述した成分を含有するコーティング層１２を単層に亘り積層させた本発明例１〜７と、金属層１１上に上述した成分を含有するコーティング層１２を２層に亘り積層させた比較例１２、１３からなる。
【００４０】
比較例１、２並びに５〜１２については、金属層１１として、アルミニウムを含有しないステンレス鋼（ＳＵＳ３０４）、アルミニウムを含有しないステンレス鋼（ＳＵＳ４３０）を使用し、本発明例１〜７並びに比較例２、３、１３については金属層１１としてステンレス鋼全重量に対して４重量％のアルミニウムを含有するステンレス鋼（１５Ｃｒ−４Ａｌ−ＬＣ,Ｎ）、金属層１１としてステンレス鋼全重量に対して２重量％のアルミニウムを含有するステンレス鋼（１８Ｃｒ−２Ａｌ−Ｔｉ）を使用している。
【００４１】
比較例５、６並びに本発明例１、２では、ケイ素化合物主体膜Ａとして、濃度１０％の平均直径２５ｎｍ以上のシリカが主体となった結晶分散液をコーティング層１２として塗布している。
【００４２】
比較例７並びに本発明例３ではケイ素化合物主体膜Ｂとして、濃度２０％のポリシラザンをコーティング層１２として塗布している。
【００４３】
比較例８、９並びに本発明例４、５では、アルミニウム化合物主体膜として、濃度３％、平均直径２００ｎｍ以上の水酸化アルミニウムナノ粒子分散液をコーティング層１２として塗布している。
【００４４】
比較例１０、１１並びに本発明例６、７では、ジルコニウム化合物主体膜として、平均直径１０ｎｍ以上のジルコニウムナノ粒子分散液をコーティング層１２として塗布している。
【００４５】
比較例１２、１３では、上述したケイ素化合物主体膜Ａを金属層の直上に積層させ、このケイ素化合物主体膜Ａの直上に上述したアルミニウム化合物主体膜を積層させた２層構造としている。
【００４６】
上述した各サンプルについて水鍋変色試験による実験的検証を行った。水鍋変色試験ついては、ステンレス鋼からなる金属層１１を有する鍋（直径２４ｃｍ）に２ｌの水を入れ、４．４ｋＷのハイカロリーバーナーで１時間連続で加熱することを繰り返し行い、JIS K5600-4-3（光源のみＬＥＤ（オーム電機LEDPL48W）を使用している）に則り変色を目視評価した。この水鍋変色試験ついては、床面壁面が全て白色（ＳＣＩ値が９０．６１）の部屋にて行い、観察位置の照度は、約２３００Ｌｕｘであった。
【００４７】
なお、表１では金属層１１にアルミニウムを含有しない金属の代表としてＳＵＳ３０４、アルミニウムを含有する金属の代表として４重量％のアルミニウムを含有するステンレス鋼  （１５Ｃｒ−４Ａｌ−ＬＣ,Ｎ）を例にとり、アルミニウム含有金属での変色防止耐久性向上効果を倍率で表した。この変色防止耐久性向上効果は、
変色防止耐久性向上効果＝（４重量％のアルミニウムを含有するステンレス鋼の供試体における変色開始時間（ｈ））／（ＳＵＳ３０４のサンプルにおける変色開始時間（ｈ））
で表される。この変色防止耐久性向上効果が３倍以上確認され、更に変色防止耐久性が３１０ｈを超えるものを◎、アルミニウム含有基材の効果が３倍以上確認されるが変色防止耐久性が３１０ｈを下回るものを○、アルミニウム含有基材の効果が確認されないものを×とし、総合評価を行った。
【００４８】
水鍋変色試験では、上述した条件の下での目視評価を行った。先ず比較例１〜４としてアルミニウムを含有しないＳＵＳ３０４、ＳＵＳ４３０並びに４重量％のアルミニウムを含有するステンレス鋼、２重量％のアルミニウムを含有するステンレス鋼についてコーティングを行わない状態で水鍋変色試験を行い、変色開始時間を測定した。
その結果、変色開始時間は基材によらず２分であった。このことから何らコーティングを行わない状態ではアルミニウム含有基材の変色防止耐久性向上効果は確認されず、総合評価は×となった。
【００４９】
次に比較例５〜７としてアルミニウムを含有しないＳＵＳ３０４、ＳＵＳ４３０について、本発明例１〜３として４重量％のアルミニウムを含有するステンレス鋼、２重量％のアルミニウムを含有するステンレス鋼について、本発明例のコーティング条件の下でケイ素化合物主体膜Ａ並びにケイ素化合物主体膜Ｂのコーティングを行い、それぞれについて水鍋変色試験を行い、変色開始時間を測定した。その結果、比較例５〜７の変色開始時間は全て１１０時間であったが、本発明例１〜３は全て４７０時間時点でも変色は確認されなかった。
【００５０】
このことから、ケイ素化合物を含むコーティング層１２をアルミニウムを含有する金属層１１上に積層させることにより、アルミニウムを含有しない金属層１１上に積層させた際と比べ、変色防止耐久性向上効果は少なくとも４倍以上となることがわかり、その耐久性もアルミニウムを含まない金属層１１において最も変色防止耐久性の良い２層膜の比較例１２の３１０時間を超えることから、総合評価は◎となった。
【００５１】
次に比較例８、９としてアルミニウムを含有しないＳＵＳ３０４、ＳＵＳ４３０について、本発明例４、５として４重量％のアルミニウムを含有するステンレス鋼、２重量％のアルミニウムを含有するステンレス鋼について本発明例のコーティング条件の下でアルミニウム化合物主体膜のコーティングを行い、それぞれについて水鍋変色試験を行い、変色開始時間を測定した。
【００５２】
その結果、比較例８、９はそれぞれ変色開始時間が１０時間、４時間であったが、本発明例４、５では何れも１４５時間時点でも変色は確認されなかった。
このことから、アルミニウム化合物を含むコーティング層１２をアルミニウムを含有する金属層１１上に積層させることにより、アルミニウムを含有しない金属層１１上に積層させた際と比べ、変色防止耐久性向上効果は少なくとも１４．５倍以上となることがわかり、アルミニウム含有基材の効果は確認されたが、その耐久性は３１０時間を超えていないため、総合評価は○となった。
【００５３】
次に比較例１０、１１としてアルミニウムを含有しないＳＵＳ３０４、ＳＵＳ４３０について、本発明例６、７として４重量％のアルミニウムを含有するステンレス鋼、２重量％のアルミニウムを含有するステンレス鋼について本発明例のコーティング条件の下でジルコニウム化合物主体膜のコーティングを行い、それぞれについて水鍋変色試験を行い、変色開始時間を測定した。
【００５４】
その結果、比較例１０、１１の変色開始時間は何れも４５分であったが、本発明例６、７の変色開始時間はそれぞれ４時間、１８時間であった。
【００５５】
このことから、ジルコニウム化合物を含むコーティング層１２を、アルミニウムを含有する金属層１１上に積層させることにより、アルミニウムを含有しない金属層１１上に積層させた際と比べ、変色防止耐久性向上効果は５倍となることがわかり、アルミニウム含有基材の効果は確認されたが、その耐久性は３１０時間を超えていないため、総合評価は○となった。
【００５６】
次に比較例１２、１３としてアルミニウムを含有しないＳＵＳ３０４、４重量％のアルミニウムを含有するステンレス鋼について本発明例のコーティング条件の下で上述したケイ素化合物Ａを金属層の直上に積層させ、このケイ素化合物Ａの直上に上述したアルミニウム化合物主体膜を積層させるコーティングを行い、それぞれについて水鍋変色試験を行い、変色開始時間を測定した。
【００５７】
その結果、比較例１２の変色開始時間は３１０時間であり、比較例１３の変色開始時間は１７００時間であった。
【００５８】
このことから、ケイ素化合物を含むコーティング層とアルミニウム化合物を含むコーティング層の２層構造を持つコーティング層１２を、アルミニウムを含有する金属層１１上に積層させることにより、アルミニウムを含有しない金属層１１上に積層させた際と比べ、変色防止耐久性向上効果は５．５倍となることがわかり、その耐久性も３１０時間を超えることから、総合評価は◎となった。
【００５９】
また、本実施例においては製造容易性についても評価した。製造容易性は、アルミニウムを含む金属層１１（１５Ｃｒ−４Ａｌ−ＬＣ,Ｎ）に対してそれぞれコーティング層を積層させた本発明例１、本発明例３、本発明例４、本発明例６、比較例１３について評価した。製造容易性の評価指標は、コーティング層をコーティングする上での時間を計測すると共に、実際のコーティングの労力の負担について作業者に３段階で評価してもらい、製造時間が長く、製造労力の負担が大きい場合は×、製造時間が中程度、製造労力の負担が中程度の場合は△、製造時間が短く、製造労力の負担が軽い場合は○とした。なお、比較例３は、コーティング層を施していないため、評価対象外ということで“−”としている。
【００６０】
その結果、本発明例１、本発明例３、本発明例４、本発明例６は何れも製造容易性が○であったのに対して、比較例１３は、２層をコーティングしなければならず、製造容易性が△であった。
【００６１】
以上より、水鍋変色試験の総合評価が○以上であり、かつ製造容易性が○であるのは、何れも本発明例１、３、４、６であることが分かる。
【００６２】
以上の実験結果から、金属層１１のみではアルミニウム含有の有無により、変色防止の耐久性の差異は確認出来ないが、金属層１１としてアルミニウムを含有させ、更にこの金属層１１の上層にケイ素化合物、アルミニウム化合物、ジルコニウム化合物の何れかを含有する単層からなるコーティング層１２を形成された本発明例は金属層１１としてアルミニウムを含有しないものの上層に上述したコーティング層１２を形成された場合と比較して、変色防止耐久性が著しく向上することが分かった。
【００６３】
更にこのコーティング層１２がケイ素化合物を含む単層であった場合、アルミニウムを含まない金属層で２層膜を積層させた比較例を超える変色防止耐久性を単層で発揮できることがわかった。
【００６４】
また、比較例１３も同様にアルミニウム含有基材の効果が示され、更なる耐久性向上が可能であるが、２層に亘り積層させることで材料コストが過大になってしまい、積層工程が増加することによる製造労力の増大、製造時間の長期化の観点から本発明例よりも劣る点があることが分かった。
【符号の説明】
【００６５】
２  ガスコンロ
３  五徳
５  ガスバーナー
１１  金属層
１２  コーティング層
【図１】
2018141210.tif 000004
【図２】
2018141210.tif 000005
【図３】
2018141210.tif 000006